(57)【要約】【課題】  圧延板の先端部をテーパ状に圧延する場合であっても板厚ハンチングを生じない熱間仕上圧延方法とその熱間仕上圧延材。【解決手段】  搬送される圧延板１の先端部１ａが拡幅を行うスタンドに到達するとワークロールのロールギャップの拡幅を開始する第一ステップ、第一ステップで開始された拡幅を所定のロールギャップまで経時的かつ連続的に行うことで圧延板１の先端部１ａをテーパ状に圧延する第二ステップ、第二ステップで所定のロールギャップまで拡幅した後にそのロールギャップを一定に保ち、所定の板厚の圧延材１’を圧延する第三ステップ、第一ステップから第三ステップを所定のスタンドで行い、圧延して得られた熱間仕上圧延材１５を巻取体に巻回する第四ステップを有し、かつ、第二ステップでのロールギャップの拡幅に当たってそのマスフローのバランスがそのワークロールの入側と出側とで等しくなるように制御する。【選択図】      図１
2005319495.tif 000002
【特許請求の範囲】
【請求項１】
複数のスタンドから構成される熱間仕上圧延機において、連設する各スタンドでの少なくとも１つのスタンドのワークロールの間隔を拡幅する熱間仕上圧延方法であって、
搬送される前記圧延板の先端部が、前記拡幅を行うスタンドのワークロールに到達すると、当該ワークロールのロールギャップの拡幅を開始する第一ステップと、
前記第一ステップで開始された拡幅を、予め設定されたロールギャップまで経時的かつ連続的に行うことで圧延板の先端部をテーパ状に圧延する第二ステップと、
前記第二ステップで予め設定されたロールギャップまで拡幅した後に、そのロールギャップを一定に保つことで圧延板の定常部を一定の板厚で圧延する第三ステップと、
前記第一ステップから第三ステップを予め設定されたスタンドで行った後に、テーパ状の先端部と一定の板厚の定常部を有する熱間仕上圧延材を巻取体に巻回する第四ステップと、を有し、かつ、
前記第二ステップでのワークロールのロールギャップの拡幅に当たって、そのマスフローのバランスが当該ワークロールの入側と出側とで等しくなるように制御することを特徴とする熱間仕上圧延方法。
【請求項２】
前記マスフローのバランスの制御は、マスフロー計算を、拡幅を行っているスタンドのワークロールの入側と出側とで別個に行い、マスフローが等しくなるように拡幅を行っているスタンドの上流のスタンドの圧延速度を調節することを特徴とする請求項１に記載の熱間仕上圧延方法。
【請求項３】
前記上流のスタンドの圧延速度の調節は、当該上流のスタンドのワークロールの回転速度を調節して行うことを特徴とする請求項１または請求項２に記載の熱間仕上圧延方法。
【請求項４】
前記拡幅を行うスタンドが最終スタンドであることを特徴とする請求項１から請求項３のうちいずれか一項に記載の熱間仕上圧延方法。
【請求項５】
請求項１から請求項４のうちいずれか一項に記載の熱間仕上圧延方法によって圧延された熱間仕上圧延材であって、
当該熱間仕上圧延材の定常部の板厚が５ｍｍを超え、かつ、
テーパ状に圧延された当該熱間仕上圧延材の先端部の板厚が、前記定常部の板厚の半分以下であることを特徴とする熱間仕上圧延材。
【発明の詳細な説明】
【技術分野】
【０００１】
本発明は、熱間仕上圧延方法およびその熱間仕上圧延方法によって圧延された熱間仕上圧延材に関する。
【背景技術】
【０００２】
一般的に、圧延作業は、アルミニウム（アルミニウム合金を含む）の加工の中でも押出しと並んで最も重要な展伸加工法であり、現在用いられているアルミニウムの板材はこれによって製造されたものである。
【０００３】
この圧延作業は、行われる圧延方法によって熱間圧延と冷間圧延に大別される。そして、熱間圧延は、圧延板の原料となるスラブ（鋳塊）をアルミニウムの再結晶温度以上で圧延するものであり、冷間圧延は、熱間圧延で圧延された圧延板を一般には室温でさらに延ばしたり、圧延板の表面の加工を行うものである。
【０００４】
また、熱間圧延には熱間粗圧延と熱間仕上圧延とがある。図６に示すように、熱間粗圧延は、テーブルローラで搬送されてきた板厚２００〜６００ｍｍのスラブ５を熱間粗圧延機（ラッファー）Ｒにより２０〜６０ｍｍの熱間粗圧延材２に圧延し、さらに、この圧延された熱間粗圧延材２を熱間仕上圧延機（フィニッシャー）Ｆにより圧延することで板厚２〜１２ｍｍの熱間仕上圧延材１５としている。
【０００５】
ここで、図６を参考に熱間仕上圧延についてさらに詳しく説明すると、かかる圧延において各スタンドＦ１からＦ４のワークロールＷのみを駆動・回転させて圧延を行うと、圧延板１に歪や撓み等が発生し、圧延の精度が悪くなる。そのため、圧延の精度を向上させることを目的として、ワークロールＷとバックアップロールＢを用い、一対を４段のロールで構成するスタンド、あるいは、ワークロールＷとバックアップロールＢとの間に不図示の中間ロールをさらに用い、一対を６段のロールで構成するスタンドを複数台使用して圧延を行うことで（図６では４段のロールのスタンドを４台用いた熱間仕上圧延機を例示している。）、熱間仕上圧延材１５を製造している。そして、圧延された熱間仕上圧延材１５は、例えば、冷間圧延などの次工程で用いるため、一旦テンションリール４に巻き取られる（図６参照）。
【０００６】
通常、このような多段のロールで構成されるスタンドを複数台用いて圧延原料であるスラブ５を連続的に圧延することで搬送方向に徐々に薄く伸ばし、熱間圧延の最終製品として、所定の板厚を有する熱間仕上圧延材１５を製造する。
なお、これら複数のスタンドはそれぞれ一対のワークロールＷ，Ｗ間に、予め設定された隙間（ロールギャップ）が設けられており、このロールギャップの出側板厚Ｔｏと圧延前の入側板厚Ｔｉから、次式により圧下率（％）を求めることができる。
圧下率（％）＝｛１−（Ｔｏ／Ｔｉ）｝×１００
【０００７】
ここで、従来は、図７（ａ）に示すように、圧下率を大きく設定したスタンドのワークロールＷ100と圧延板１００の角部がスリップしてしまい、ワークロールＷ100に圧延板１００が噛み込まない「噛み込み不良」が発生し易かった。噛み込み不良は、圧延板１００の角部とワークロールＷ100との接する面が少ないために、ワークロールＷ100が圧延板１００を噛み込むのに必要な摩擦力が発生しないために生じるものである。
【０００８】
また、図７（ｂ）に示すように、熱間仕上圧延材１５０は次工程のためにテンションリール４００に一旦巻き取られることが多いが、テンションリール４００に巻き取ると、巻き取った先端部１５０ａの影響で線状の疵（段マーク）や擦り傷が発生し、テンションリール４００に巻き取った熱間仕上圧延材１５０の大部分をスクラップとしなければならない場合がある。かかる現象は板厚Ｔ150が５ｍｍを超える厚板をテンションリール４００に巻き取る場合に特に発生し易い。
【０００９】
かかる諸問題を解決する技術としては、例えば、特許文献１には、スラブ（特許文献１では「鋼片」と記載）の圧延開始側先端部に面取加工を施し、このスラブの先端部に面取り部を設けることで先端側が細くなるようにする発明が記載されている。すなわち、特許文献１に記載されている発明は、本願明細書に添付する図面の図８に示すように、スラブ５００の横断面は、一辺の長さがｃ（ｍｍ）の正方形であり、その先端部５００ａの面取り部５００ｂが、先端部５００ａの先端縁からａ（ｍｍ）の長さの領域において、先端側が細くなるように（先細りに）面取加工され、先端面５００ｃは一辺の長さがｂ（ｍｍ）の正方形をなすように形成するものであり、特に、噛み込み不良の問題を改善し得る点で効果が期待できる。
【特許文献１】特開２００３−２７５８０１号公報（段落００１３〜００１７、図２）
【発明の開示】
【発明が解決しようとする課題】
【００１０】
しかしながら、特許文献１に記載されている発明では、先端部５００ａの面取りを行うことで噛み込み不良の問題を改善できることが期待されるものの、かかる面取加工をどのようにして行うかについては具体的に記されていない。
【００１１】
従って、これをどのようにして具現するかについては推測するしかないが、「面取り」とは、工作物や角材（この場合はスラブが該当）の角または隅を斜めに削ることを意味する（ＪＩＳ工業用語大辞典、１９０１頁；日本規格協会、及び、大辞林 第二版、２５４２頁；三省堂）ことから、このような面取加工を施すことはスラブ５００や圧延されている圧延板（不図示）の角部を「削る」という、圧延工程とは別の機械加工工程が必要となる。
すなわち、特許文献１に記載の発明では、圧延工程とは別の機械加工工程を要することから、圧延板の製造効率が悪くなるという欠点がある。
【００１２】
本発明は、前記問題に鑑みてなされたものであり、ワークロールによる圧延板の噛み込み不良の発生防止、及び、巻取体への巻き取り時の段マークの発生防止を図ると共に、圧延工程において圧延板の先端部をテーパ状に形成する場合であっても、定常部を一定の板厚で圧延することができる熱間仕上圧延方法と、かかる熱間仕上圧延方法によって圧延された熱間仕上圧延材を提供することを目的とする。
【課題を解決するための手段】
【００１３】
製造効率を落とさないで噛み込み不良や段マークの発生を防止することができる技術の実現が望まれて久しいが、機械加工を伴わずにかかる問題を解決する一つの方法として、圧延工程で圧延板の先端部をテーパ状に形成することが考えられる。
【００１４】
圧延工程で圧延板の先端部をテーパ状に形成するには、ワークロールのロールギャップを拡幅する必要があるところ、ワークロールのロールギャップを拡幅して先端部の圧延を行うと、スタンド間における張力ハンチングが生じ、定常部（テーパを形成しない部分）を一定の板厚で圧延することが困難になるという第一の問題があった。また、巻取体（テンションリール）に巻き取った後に生じた段差によって発生する周期的な張力変動（ハンチング）および前記で説明した圧延時に生じる張力変動（ハンチング）に起因する板厚ハンチングが発生するため、定常部を一定の板厚で圧延することが困難になるという第二の問題があった。
すなわち、前記課題を解決するためには前記二つの問題を解決する必要がある。
【００１５】
前記課題を解決した請求項１に記載の発明は、複数のスタンドから構成される熱間仕上圧延機において、連設する各スタンドでの少なくとも１つのスタンドのワークロールの間隔を拡幅する熱間仕上圧延方法であって、搬送される前記圧延板の先端部が、前記拡幅を行うスタンドのワークロールに到達すると、当該ワークロールのロールギャップの拡幅を開始する第一ステップと、前記第一ステップで開始された拡幅を、予め設定されたロールギャップまで経時的かつ連続的に行うことで圧延板の先端部をテーパ状に圧延する第二ステップと、前記第二ステップで予め設定されたロールギャップまで拡幅した後に、そのロールギャップを一定に保つことで圧延板の定常部を一定の板厚で圧延する第三ステップと、前記第一ステップから第三ステップを予め設定されたスタンドで行った後に、テーパ状の先端部と一定の板厚の定常部を有する熱間仕上圧延材を巻取体に巻回する第四ステップと、を有し、かつ、前記第二ステップでのワークロールのロールギャップの拡幅に当たって、そのマスフローのバランスが当該ワークロールの入側と出側とで等しくなるように制御することを特徴とする熱間仕上圧延方法である。
【００１６】
このように、請求項１に記載の熱間仕上圧延方法によれば、複数のスタンド間における圧下率が高い場合（４０％以上）であっても、第一ステップで拡幅を行うスタンドのワークロールのロールギャップを拡幅しつつ圧延するので、圧延される圧延板の先端部を先細りのテーパ状とすることができる。
また、第二ステップでその拡幅を経時的かつ連続的に行うので、テーパ状の先端部の始端から終端まで圧延面に段差が生じることがない。なお、第二ステップにおいては、特に、拡幅を行うスタンドにおけるワークロールの入側と出側とで、マスフローのバランスが等しくなるよう制御しているので、ロールギャップを拡幅しているときであっても各スタンド間における張力ハンチングやそれに起因する板厚ハンチングが発生しない。したがって、一定の板厚で安定して圧延を行うことができる。
そして、第二ステップでテーパ状の先端部を圧延した後は第三ステップで拡幅を停止し、ロールギャップを一定に保って圧延するので定常部を一定の板厚とすることができる。そして、これら第一ステップから第三ステップを予め設定されたスタンドで行うことにより、適切にテーパ状の先端部と一定の板厚を有する圧延板や熱間仕上圧延材を圧延することができる。ここで、第一から第三ステップを予め設定されたスタンドで行うことができるので、ロールギャップを拡幅するスタンドを予め設定しておくことで、任意のスタンドでロールギャップの拡幅を行うことができる。
次いで、第四ステップでテーパ状の先端部と一定板厚の定常部を有する熱間仕上圧延材を巻取体に巻回することで本発明の所望する熱間仕上圧延材を得ることができる。
【００１７】
なお、「圧延板の定常部の圧下率が４０％以上となる場合」としたのは、圧下率が４０％以上となると、噛み込み不良が生じ易いためである。
また、本発明において「上流」とは、圧延板の搬送方向における上流をいう。また、以下の説明において「下流」とは、圧延板の搬送方向における下流をいう。
さらに、「ロールギャップ」とは、圧延を行う上下２つのワークロール間に設定された間隔をいう。
また、「マスフロー」とは、単位時間当たりの圧延板の板厚と、圧延板の圧延速度と、圧延板の板幅とを乗算した値をいい、かかるマスフローの計算を行うことをマスフロー計算という。
【００１８】
また、請求項２に記載の発明は、前記マスフローのバランスの制御は、マスフロー計算を、拡幅を行っているスタンドのワークロールの入側と出側とで別個に行い、マスフローが等しくなるように拡幅を行っているスタンドの上流のスタンドの圧延速度を調節することを特徴とする請求項１に記載の熱間仕上圧延方法である。
【００１９】
請求項２に記載の熱間仕上圧延方法によれば、拡幅してテーパ状の先端部の圧延を行っている拡幅を行っているスタンドのワークロールの入側のマスフローと出側のマスフローとを別々に算出し、求められたマスフローが等しくなるように当該スタンドの上流のスタンドの圧延速度を調節して、拡幅を行っているスタンドの入側と出側とのマスフローのバランスを制御する。ここで、「ワークロールの入側と出側におけるマスフローのバランスを等しくする」とは、ワークロールの入側のマスフローと出側のマスフローとを別々に算出し、求められたマスフローが等しくなるように制御することをいう。その結果、ロールギャップを拡幅した場合であっても、拡幅を行っているスタンドとその上流のスタンドとの間において張力ハンチングの発生防止と、それによる板厚ハンチングの防止を図ることができる。
【００２０】
請求項３に記載の発明は、前記上流のスタンドの圧延速度の調節は、当該上流のスタンドのワークロールの回転速度を調節して行うことを特徴とする請求項１または請求項２に記載の熱間仕上圧延方法である。
【００２１】
請求項３に記載の熱間仕上圧延方法によれば、前記したマスフロー計算の結果に基づいて拡幅を行っている上流のスタンドのワークロールの回転速度を調節して行うことで、上流のスタンドの圧延速度の適切な調節を実現することができる。その結果、拡幅を行っているスタンドとその上流のスタンドとの間において張力ハンチングの発生防止と、それによる板厚ハンチングの防止を図ることができる。
【００２２】
請求項４に記載の発明は、前記拡幅を行うスタンドが最終スタンドであることを特徴とする請求項１から請求項３のうちいずれか一項に記載の熱間仕上圧延方法である。
【００２３】
請求項４に記載の熱間仕上圧延方法によれば、最終スタンドで拡幅を行い、この最終スタンドの入側と出側におけるマスフローのバランスを制御しつつ、最終スタンドの上流のスタンドの圧延速度を適切に調節することで、テーパ状の先端部と、一定板厚の定常部とを有する熱間仕上圧延材を圧延することができる。従って、最終的に得られた熱間仕上圧延材の先端部がテーパ状となっているため、巻取体に巻回した場合であっても段マークの発生を防止することができる。
【００２４】
そして、請求項５に記載の発明は、請求項１から請求項４のうちいずれか一項に記載の熱間仕上圧延方法によって圧延された熱間仕上圧延材であって、当該熱間仕上圧延材の定常部の板厚が５ｍｍを超え、かつ、テーパ状に圧延された当該熱間仕上圧延材の先端部の板厚が、前記定常部の板厚の半分以下であることを特徴とする熱間仕上圧延材である。
【００２５】
請求項５に記載の熱間仕上圧延材によれば、熱間仕上圧延材の先端部の形状をテーパ状とし、さらにその先端部の板厚ｔを定常部の板厚Ｔの半分以下としているので、巻取体に巻き取ったときに発生する段差の発生を小さくすることができる。また、段差が小さくなるので、周期的な張力ハンチングや本張力ハンチングに起因する板厚ハンチングを抑制することができる。すなわち、板厚が５ｍｍを超える熱間仕上圧延材であっても、巻取体に巻回したときの段マークの発生を抑えることができる。
なお、この場合において、熱間仕上圧延材の先端部のテーパ角度は、０．０１〜０．１２°の範囲とするのが好ましい。噛み込み不良や段マークの発生を有効に防止することができるからである。
【発明の効果】
【００２６】
請求項１から請求項３に記載の熱間仕上圧延方法によれば、圧延を行っているスタンドの上流のスタンドの圧延速度を調節するので張力ハンチングや板厚ハンチングの発生を防止することができる。また、圧延板の先端をテーパ状としているので、圧延を行っているスタンドの一つ下流のスタンドにおける噛み込み不良を防止することができると共に、定常部を一定の板厚にすることができる。
請求項４に記載の熱間仕上圧延方法によれば、最終スタンドで拡幅を行うため、得られる熱間仕上圧延材の先端部をテーパ状とすることができる。最終的に得られる熱間仕上圧延材の先端部がテーパ状であるため、巻取体に巻回した場合であっても段マークの発生を防止することができる。
【００２７】
また、請求項５に記載の発明によれば、板厚が５ｍｍを超えるような熱間仕上圧延材であっても、巻取体に巻回した場合に段マークが発生し難くなる。
【発明を実施するための最良の形態】
【００２８】
本発明者らは、前記課題を解決するため実験研究を行った結果、複数のスタンドを用いて圧延する場合において、圧延板の先端をテーパ状に圧延することにより、その一つ下流のスタンドにおける噛み込み不良を抑制できることを見出した。また、同様に、熱間仕上圧延材の先端部をテーパ状に圧延することにより、テンションリールへの巻き取り後の張力ハンチングおよび板厚ハンチングを抑制することができることが分かった。
なお、かかる知見を得る段階で、スタンド間の圧下率が４０％以上である場合に、噛み込み不良が発生する可能性が高くなることや、最終的に得られる熱間仕上圧延材の板厚が５ｍｍ以上である場合に、巻取体に巻回すると段マークが発生し易いことも分かった。
【００２９】
また、本発明者らは、本発明を完成させるにあたって、複数のスタンドにおけるロールギャップを単純に拡幅しただけでは圧延の際にマスフローのバランスが崩れてしまい、スタンド間の張力が大きく変動して圧延板の先端部をきれいなテーパ状とすることができないばかりか、定常部の板厚についても規格から外れる部分（オフゲージ）が長くなることが分かった。
【００３０】
本発明者らはかかる知見を元に前記課題を解決するため鋭意研究した結果、圧延板の先端部の圧延を行っているスタンドのロールギャップを拡幅すると共に、当該スタンドの入側と出側のマスフローのバランスが等しくなるように、その上流のスタンドの圧延速度を制御することで、圧延板の先端部をテーパ状としつつ、かつ、安定した板厚の定常部を備えた熱間仕上圧延材を得ることができることを見出し、本発明を完成するに至った。
【００３１】
以下、適宜図面を参照しつつ本発明の熱間仕上圧延方法に係る一実施形態について詳細に説明する。以下の説明において、熱間仕上圧延に用いる熱間仕上圧延機Ｆの１段目のスタンド、２段目のスタンド、３段目のスタンドおよび４段目のスタンドは、それぞれスタンドＦ１、スタンドＦ２、スタンドＦ３、スタンドＦ４と称する。
【００３２】
（熱間圧延）
はじめに、図６を参照して熱間圧延について説明する。
まず、圧延材料であるスラブ５（大型の直方体の形状につくられた圧延用鋳塊）を、図示しない切断機によって所望の大きさに鋸切断し、さらに、表面の皮膜やその下にある偏析（添加した合金金属の分布が組織内で不均一となっている部分）を取り除くために面削を行う。そして、熱間圧延を行い易いように柔らかくするため、および、スラブ５の内部組織を均一化するために均質化熱処理を行う。この均質化熱処理されたスラブ５を、平行におかれた一対のワークロールＷの間に通過させて薄く延ばすために、熱間粗圧延および熱間仕上圧延を行い、熱間仕上圧延によって得られた熱間仕上圧延材１５をテンションリール４に巻き取り、そのまま次工程である冷間圧延に供するか、必要に応じて焼き鈍しや安定化処理等を行った後に冷間圧延に供する。
【００３３】
（熱間仕上圧延）
ここで、本発明の一実施形態に係る熱間仕上圧延は、いわゆるタンデム方式の熱間仕上圧延であって、複数のスタンドＦ１，Ｆ２，Ｆ３，Ｆ４を、圧延板１が圧延される方向に連設された構成となっており、前工程となる熱間粗圧延で圧延された熱間粗圧延材から、熱間仕上圧延の最終産物である熱間仕上圧延材１５までを連続的に圧延することができる。本発明の一実施形態に係る熱間仕上圧延では、以下のように圧延することで圧延板１の先端部１ａ，１ａ'や熱間仕上圧延材１５の先端部１５ａ（図１および図２を参照）を先細りのテーパ状に形成することができる。
【００３４】
図１は、本発明の一実施形態に係る熱間仕上圧延方法におけるワークロールの動作を説明するための説明図である。なお、図２は、図１の続きを説明する説明図である。
また、以下に説明する一実施形態では、特許請求の範囲にいう「予め設定されたスタンド」として、スタンドＦ１からスタンドＦ４の全てのスタンドが拡幅するよう設定されている場合について説明するが、説明の都合上、これらのスタンドのうち、スタンドＦ３とスタンドＦ４における熱間仕上圧延の動作について説明することとする。なお、スタンドＦ１およびスタンドＦ２においても圧延の際の動作は同じであることを付記しておく。
【００３５】
図１（ａ）に示すように、まず、図示しないスタンドＦ２によって圧延された圧延板１がスタンドＦ３まで搬送される。そして、スタンドＦ３のワークロールＷが圧延板１の先端部１ａを噛み込み、この先端部１ａを圧延しつつ、ロールギャップの拡幅を開始する（スタンドＦ３における第一ステップ）。なお、当該圧延板１は、一つ上流のスタンドであるスタンドＦ２によって先端部１ａが先細りのテーパ状に予め圧延されているので、スタンドＦ２とスタンドＦ３の間の圧下率が高い場合であっても、スタンドＦ３のワークロールＷは先端部１ａをスムーズに噛み込むことができる。
【００３６】
次いで、スタンドＦ３において、予め設定されたロールギャップまで経時的かつ連続的に拡幅して圧延板１'の先端部１ａ'をテーパ状に圧延する（スタンドＦ３における第二ステップ）。このとき、予め設定されているロールギャップまで経時的かつ連続的に拡幅するにあたって、スタンドＦ３のワークロールＷの入側と出側とでマスフローのバランスが等しくなるように、図示しないスタンドＦ２の圧延速度を増加させるなどの制御を行うので、スタンドＦ３で形成されるテーパ状の先端部１ａ'には段差などが生じない。なお、スタンドＦ２の圧延速度を増加させたことによって当該スタンドＦ２の入側と出側とでマスフローのバランスが等しくならない場合は、マスフローが等しくなるよう、さらに上流のスタンドであるスタンドＦ１（不図示）の圧延速度を増加すればよい。
【００３７】
ここで、マスフローを算出するにあたって圧延板の板厚や板幅の測定は、例えば、Ｘ−Ｒａｙ板厚計やＸ−Ｒａｙ板幅計によって測定することができる。そして、このＸ−Ｒａｙ板厚計やＸ−Ｒａｙ板幅計を適宜必要な箇所、例えば、全スタンドの入側と出側に設置することで各スタンドにおける入側と出側の板厚および板幅を把握することができ、また、これらの計測器に接続されているコンピュータ等によって圧下率を算出することができる。また、各スタンドにおける圧延板１の圧延速度は、ワークロールＷの回転速度で制御する。ワークロールＷの回転速度は、それぞれのワークロールＷの単位時間当たりの回転数を測定し、この単位時間当たりの回転数と当該ワークロールＷの円周長とを乗算することで求めることができる。
【００３８】
ロールギャップを拡幅するには、板厚、形状の制御応答性のよい油圧圧下方式によってワークロールＷのロールギャップを拡幅することを好適に示すことができるほか、スクリューで上下のワークロールＷのロールギャップを拡幅することも可能である。また、このようなロールギャップの拡幅は自動板厚制御装置（ＡＧＣ）や自動板形状制御装置（ＡＦＣ）を用いることによって的確に制御することが可能である。
【００３９】
そして、図１（ｂ）に示すように、スタンドＦ３で予め設定されたロールギャップまで拡幅した後は、そのロールギャップを固定して圧延を続けることで、図１（ａ）の圧延板１の定常部１ｂ（板厚Ｔ1）よりも薄い定常部１ｂ'（板厚Ｔ1'）を有する圧延板１'とすることができる（スタンドＦ３における第三ステップ）。このようにして圧延された圧延板１'が、スタンドＦ４に向かって搬送される。
【００４０】
ここまで説明したように、最終スタンドであるスタンドＦ４の一つ上流のスタンドであるスタンドＦ３のワークロールＷのロールギャップを拡幅し、圧延板１'の先端部１ａ'をテーパ状とすることで、スタンドＦ４における圧延板１’の噛み込み不良を防止することができる。なお、スタンドＦ１やスタンドＦ２においても、ロールギャップを拡幅して圧延板の先端部をテーパ状とした場合には、その一つ下流のスタンドにおいて噛み込み不良を防止することができることは同様である。
【００４１】
さらに、図２（ａ）に示すように、スタンドＦ３によって圧延された圧延板１'の先端部１ａ'がスタンドＦ４まで到達すると、スタンドＦ４のワークロールＷが圧延板１'の先端部１ａ'を噛み込み、この先端部１ａ'を圧延しつつ、ロールギャップの拡幅を開始する（スタンドＦ４における第一ステップ）。
【００４２】
次いで、スタンドＦ４において、予め設定されたロールギャップまで経時的かつ連続的に拡幅して熱間仕上圧延材１５の先端部１５ａをテーパ状に圧延する（スタンドＦ４における第二ステップ）。このとき、予め設定されているロールギャップまで経時的かつ連続的に拡幅するにあたって、スタンドＦ４のワークロールＷの入側と出側とでマスフローのバランスが等しくなるようにスタンドＦ３の圧延速度を上げるなどの制御を行うので、スタンドＦ４で形成されるテーパ状の先端部１５ａに凹凸などが生じない。なお、スタンドＦ３の圧延速度を上げたことによって当該スタンドＦ３の入側と出側とでマスフローのバランスが等しくならない場合は、このマスフローバランスが等しくなるよう、さらに上流のスタンドであるスタンドＦ２やスタンドＦ１（いずれも不図示）の圧延速度を上げればよい。
【００４３】
そして、図２（ｂ）に示すように、スタンドＦ４で予め設定されたロールギャップまで拡幅した後は、そのロールギャップを固定して圧延を続けることで、図１（ｂ）に示す圧延板１'の定常部１ｂ’（板厚Ｔ1’）よりも薄い、一定板厚の定常部１５ｂ（板厚Ｔ15）を有する熱間仕上圧延材１５とすることができる（スタンドＦ４における第三ステップ）。
【００４４】
次に、このようにして圧延された熱間仕上圧延材１５の先端部１５ａを、巻取体に固定して当該熱間仕上圧延材１５を巻回することでホットコイル（図６参照）とすることができる（第四ステップ）。なお、巻取体としては巻き取る際のテンションを調節することができるテンションリール４を好適に用いることができる。
【００４５】
以上説明したように、熱間仕上圧延機Ｆの最終スタンドであるスタンドＦ４においてワークロールＷのロールギャップを拡幅して熱間仕上圧延材１５の先端部１５ａをテーパ状に形成することで、巻取体に巻き取った場合の段マークの発生を防止することができる。この場合、特に、熱間仕上圧延材１５の先端部１５ａの板厚ｔ15を定常部１５ｂの板厚Ｔ15の半分以下とすれば、定常部１５ｂの板厚が５ｍｍを超えるような場合であっても、段マークが発生し難くなる。
【００４６】
（熱間仕上圧延材の先端部の形状）
次に、図３を参照して熱間仕上圧延材１５の先端部１５ａの形状について説明する。なお、図３は、熱間仕上圧延材１５の先端部の縦断面形状を説明する断面説明図である。
熱間仕上圧延材１５の先端部１５ａの形状は、図３の縦断面に示すように先細りのテーパ状となっている。この場合において、熱間仕上圧延材１５の先端部１５ａの板厚ｔ15は、定常部１５ｂの板厚Ｔ15の半分以下となるように形成するのがよい。ここで、テーパを形成する辺の長さＬやテーパ角θは、圧延する材料の材質や最終的な熱間仕上圧延材１５の先端部１５ａの板厚ｔ15に応じて適宜変更して用いることができる。テーパを形成する辺の長さＬは、例えば、先端部１５ａの５００倍〜５０００倍、より好ましくは８００倍〜３０００倍とするのがよい。５００倍未満であると、巻取体に巻回したときに段マークの発生防止を十分に図ることができない。一方、５０００倍を超えると、板厚が規格から外れた長さ（オフゲージ長さ）が長くなり、歩留まりが悪くなる。また、テーパ角θは０．０１°〜０．１２°、より好ましくは０．０２°〜０．０７°とするのがよい。０．０１°未満であると、板厚が規格から外れた長さ（オフゲージ長さ）が長くなり、歩留まりが悪くなる。一方、０．１２°を超えると、巻取体に巻回したときに段マークの発生防止を十分に図ることができない。
【００４７】
以上、熱間仕上圧延材１５の先端部１５ａの形状について説明したが、圧延板１，１’の先端部１ａ，１ａ’の形状、すなわちテーパを形成する辺の長さＬやテーパ角θについても同様である（図１および図２参照）。すなわち、テーパを形成する辺の長さＬは、例えば、圧延板１，１’の先端部１ａ，１ａ’の５００倍〜５０００倍、より好ましくは８００倍〜３０００倍とするのがよい。５００倍未満であると、ワークロールとの接触する面積が小さいためにワークロールのスリップを防止することができない。一方、５０００倍を超えると、板厚が規格から外れた長さ（オフゲージ長さ）が長くなり、歩留まりが悪くなる。また、テーパ角θは０．０１°〜０．１２°、より好ましくは０．０２°〜０．０７°とするのがよい。０．０１°未満であると、板厚が規格から外れた長さ（オフゲージ長さ）が長くなり、歩留まりが悪くなる。一方、０．１２°を超えると、ワークロールとの接触する面積が小さいためにワークロールのスリップを防止することができない。
【００４８】
（マスフローのバランスの制御）
また、ロールギャップの拡幅を行うとロールギャップが狭い場合と比較して単位時間当たりの圧延量が増えることになる。例えば、スタンドＦ４のロールギャップを拡幅しつつ圧延を行い、スタンドＦ３の圧延速度の制御を行わないとした場合、スタンドＦ３によって圧延される圧延板１’の圧延量よりスタンドＦ４で圧延される熱間仕上圧延材１５の圧延量の方が多くなる。その結果、スタンドＦ３とスタンドＦ４との間の圧延板１’にかかる張力が不安定となり張力ハンチングが生じる。張力ハンチングが生じるとスタンドＦ４での圧延を安定して行うことができなくなるので板厚も不安定となり板厚ハンチングが生じる（図５の（ｂ）のグラフを参照）。
【００４９】
そこで、前記したようにマスフローのバランスが等しくなるように制御する必要がある。本発明の熱間仕上圧延方法では、ワークロールのロールギャップを拡幅した場合においてマスフローのバランスを等しくし、熱間仕上圧延材や圧延板の定常部の板厚を一定とするには、〔ａ〕スタンドＦ４のロールギャップの拡幅に伴うスタンドＦ３の圧延速度の修正制御と、〔ｂ〕スタンドＦ３の出側の先進率の変化によるスタンドＦ３の圧延速度の修正制御と、を同時に行う。
以下、図４を参考にして、前記〔ａ〕と〔ｂ〕の制御について具体的に説明する。また、後記の説明ではスタンドＦ４を拡幅した場合における、その前段のスタンド（スタンドＦ３）の圧延速度の修正制御について説明するが、拡幅するスタンドがスタンドＦ３である場合や、スタンドＦ２である場合も、その前段のスタンドについて同様の制御を行うものである。
【００５０】
〔ａ〕スタンドＦ４のロールギャップの拡幅に伴うスタンドＦ３の圧延速度の修正制御；
既述したように、マスフローは、圧延板の板厚と、圧延板の板幅と、圧延速度とを乗算することで求めることができる。これらのうちでも圧延速度は圧延を行うワークロールの回転速度を調節するだけで容易に調節が可能である。したがって、マスフローのバランスを等しくするための操作は、圧延速度を調節して行うことが好ましいので、以下の説明においては、マスフローのバランスを等しくするために圧延速度を調節しているが、この他の要素を調節してもよい。
【００５１】
スタンドＦ４でロールギャップの拡幅を行うと、スタンドＦ４の入側の板速度は拡幅前よりも速くなることから、圧延板１’はスタンドＦ４の方向に引っ張られ、圧延板１’の体積が不足する。不足した体積分を補うように、スタンドＦ３の圧延速度を以下に説明する式に基づいて制御することで、スタンドＦ４の入側と出側とのマスフローバランスを等しくすることができる。
【００５２】
かかる制御を行うにあたり、まず、スタンドＦ４の入側と出側の圧延速度Ｖ1'，Ｖ15およびＦ４の圧下位置を測定する（Ｓｔ１）。次いで、計測された圧延速度Ｖ1'，Ｖ15およびＦ４の圧下位置から板厚Ｔ1’，Ｔ15を計算する（Ｓｔ２）。もしくは、Ｆ４入出側板厚測定装置Ｘ−Ｒａｙを用い板厚Ｔ1’，Ｔ15を測定する。そして、計算もしくは測定した板厚Ｔ1’，Ｔ15と計測した圧延速度Ｖ1’，Ｖ15を用いてスタンドＦ４における拡幅時のマスフローから求めたスタンドＦ４の入側の圧延速度の変化量を次式（１）により算出する（Ｓｔ３）。次式（１）は、スタンドＦ４を拡幅しつつ圧延を行った場合における、スタンドＦ３で次回の制御周期（ｔ＋Δｔ）で行われる圧延速度（Ｖi-1（ｔ＋Δｔ））を求めるための式である。
【００５３】
【数１】
2005319495.tif 000003
式（１）において、「Ｖi」は、スタンドＦ４の圧延速度を表し、図４中、スタンドＦ４の下流に設けられた測定装置７１５によって測定される。「ｈi」は、スタンドＦ４の出側の板厚を表し、Ｆ４圧下位置およびＦ４入出側圧延速度からマスフロー計算により計算され、あるいは、同図中、スタンドＦ４の下流に設けられたＸ−Ｒａｙ板厚計６１５によって測定される。また、「ｈi-1」は、スタンドＦ３の出側板厚を表し、Ｆ３圧下位置およびＦ３入出側圧延速度からマスフロー計算により計算され、あるいは、同図中、スタンドＦ３の下流に設けられたＸ−Ｒａｙ板厚計６１’によって測定される。また、「ｔ」は、測定時の時間を表し、「Δｔ」は、制御周期を表す。なお、式（１）ではスタンドＦ４の圧延速度が変わらないことを前提としており、また、スタンドＦ３の出側の先進率ｆi-1やスタンドＦ４の出側の先進率ｆiも固定していることを前提としている。
【００５４】
なお、このスタンドＦ３の出側の先進率ｆi-1は、次式（２）で表すことができる。
【００５５】
【数２】
2005319495.tif 000004
式（２）において、「Ｖi-1s」は、スタンドＦ３の出側の板速度Ｖｐ1’を表す。また、「Ｖi-1」は、スタンドＦ３の圧延速度Ｖ1’を表し、図４中、測定装置７１’によって測定される（なお、測定装置７１’は、張力の測定も行っている）。
このスタンドＦ３の出側の先進率ｆi-1は、実際には圧下率、圧延油、ロール粗度、張力等の影響により常に変動している。スタンドＦ３の出側の先進率ｆi-1が変化すると、スタンドＦ３とスタンドＦ４との間の圧延板に発生する張力が変動する（張力ハンチング）ので、圧延荷重もこれにつれて変動する。また、圧延荷重が変動すると板厚も変動することになる（板厚ハンチング）。
【００５６】
したがって、スタンドＦ４を拡幅する場合に板厚ハンチングを生じさせず、安定して熱間仕上圧延材や圧延板を圧延するためには、スタンドＦ３の先進率ｆi-1の変動を解消する必要がある。先進率ｆi-1の変動を解消するためには、次式（３）に示す式に基づいてスタンドＦ３の圧延速度を調節する。
【００５７】
【数３】
2005319495.tif 000005
ここで、「Ｖi-1（ｔ＋Δｔ）’」は、時間ｔ＋Δｔにおける先進率誤差補正後のスタンドＦ３の圧延速度を表し、「ΔＴ」は、目標張力と実績張力との差を表し、「Ｇ（ΔＴ）」は、先進率補正ゲイン（張力差の大きさによって変化させた係数）を表す。
このように、先進率誤差補正後のスタンドＦ３の圧延速度を求めることでスタンドＦ３に対する圧延速度の修正量を算出し（Ｓｔ４）、かかる修正量に基づいて駆動モータＭの出力を上げ、スタンドＦ３のワークロールＷの回転速度を調節する。
【００５８】
以上説明したように、式（１）〜（３）に基づいた制御を行うことで、〔ａ〕スタンドＦ４のロールギャップの拡幅に伴うスタンドＦ３の圧延速度の修正を行うことができる。
次に、スタンドＦ３とスタンドＦ４の間の圧延速度および張力の計測による先進率変化分のフィードバック制御を行うため、スタンドＦ３の出側の先進率の変化によるスタンドＦ３の圧延速度の修正制御について説明する。
【００５９】
〔ｂ〕スタンドＦ３の出側の先進率の変化によるスタンドＦ３の圧延速度の修正制御；
張力ハンチングの防止を図るためには、前記〔ａ〕の圧延速度の修正制御と併せ、スタンドＦ３の出側の先進率の変化によるスタンドＦ３の圧延速度の修正制御を行うことが必要である。スタンドＦ３とスタンドＦ４の間の圧延速度および張力の計測による先進率変化分のフィードバック制御を行うためである。
【００６０】
まず、予め設定されている目標張力ｆｔ０と、測定装置７１’で測定したスタンドＦ３の出側における実績張力ｆｔ１の差（誤差）を算出し（Ｓｔ５）、算出した差を解消（＝０）するために、スタンドＦ３の圧延速度を以下のように制御する。
前記で説明した式（２）を用いてスタンドＦ３の出側の先進率ｆi-1を算出する（Ｓｔ６）。この先進率ｆi-1は、前記したように随時変動しているので、前記式（３）により先進率誤差補正後のスタンドＦ３の圧延速度（Ｖi-1（ｔ＋Δｔ）’）を算出し（Ｓｔ７）、かかる修正量に基づいて駆動モータＭの出力を上げ、スタンドＦ３のワークロールＷの回転速度を調節する。
【００６１】
以上、説明したように、スタンドＦ４のロールギャップの拡幅を行った場合であっても、〔ａ〕で記載したスタンドＦ３の圧延速度の修正制御と、〔ｂ〕で記載したスタンドＦ３の圧延速度の修正制御とを同時に行うことで、スタンドＦ３とスタンドＦ４との間の圧延板１’の張力ハンチングを早期に抑制し、安定した状態とすることができる。したがって、スタンドＦ４での圧延においても早期に熱間仕上圧延材１５の板厚ハンチングを抑制することができる。
【実施例】
【００６２】
次に、本発明に係る熱間仕上圧延方法を適用して良好な効果を得ることのできた熱間仕上圧延の具体例を示して説明する。
（熱間仕上圧延機の条件）
圧延機  ：４段のロールのスタンドを４台連設して構成される熱間仕上圧延機（図６参照）
ワークロールの径      ：  φ７２５ｍｍ
ワークロールのバレル長：  ３９００ｍｍ
バックアップロールの径：φ１５９０ｍｍ
バックアップロールのバレル長：  ３９００ｍｍ
圧下率  ：３０〜６０％
圧延速度：１.６６７ｍ／ｓ
テーパ部拡幅時間：５秒間
圧延板の先端部のテーパ角度θ：０．０３４４°
（圧延板の条件）
圧延板の材質  ：合金番号ＪＩＳ １２００の工業用純アルミニウム
：合金番号ＪＩＳ ５０５２のアルミニウム合金
熱間仕上圧延前の板厚  ：３５ｍｍ
熱間仕上圧延前の板幅  ：１３００ｍｍ
【００６３】
前記条件の下、熱間仕上圧延を行った。用いた熱間仕上圧延機の４段のスタンドの出側全てにＸ−Ｒａｙ板厚計（東芝社製）を設置し、このＸ−Ｒａｙ板厚計により各スタンドにおける定常部の板厚および先端部の板厚を測定した。また、圧延された熱間仕上圧延材１５をテンションリール４に巻き取り、テンションリール電流値で張力を測定した。さらに、巻き取り後のコイル表面の段マークの有無を確認するため、目視観察を行った。同様に、噛み込み不良の発生の有無についても目視観察を行った。表１にその結果を示す。
【００６４】
【表１】
2005319495.tif 000006
【００６５】
＜噛み込み不良発生防止＞
表１、図１、図２および図６を適宜参照しつつ、前記の熱間仕上圧延の具体例のうち、噛み込み不良発生防止についての説明をする。なお、図１および図２には説明の便宜上スタンドＦ３およびスタンドＦ４しか示していないが、スタンドＦ１およびスタンドＦ２における動作は同様である。
噛み込み不良発生防止に関する圧延材の材料としては、合金番号ＪＩＳ １２００の工業用純アルミニウムを用いた。スタンドＦ１による圧延前の熱間粗圧延材２の板厚は３５ｍｍ（入側板厚）であり、拡幅前のロールギャップは１７ｍｍとなるよう設定してある（圧下率；５１．４％）。スタンドＦ１のワークロールＷが熱間粗圧延材２を噛み込んでから１．２秒後に拡幅を開始した。圧延速度０．３ｍ／ｓで３秒間、ロールギャップを一定速度（拡幅速度１ｍｍ／ｓ）で拡幅することでスタンドＦ１におけるテーパ状の先端部を圧延した。スタンドＦ１の出側板厚が２０ｍｍとなったところで拡幅を停止し（拡幅量；３ｍｍ）、以後、このロールギャップで圧延を行うことでスタンドＦ１における定常部を圧延した（スタンドＦ１入側板厚；３５ｍｍ→スタンドＦ１出側板厚；２０ｍｍ、圧下率；４２．９％）。
【００６６】
スタンドＦ２の拡幅前のロールギャップは１０ｍｍに設定されている。スタンドＦ２のワークロールＷが、スタンドＦ１で先細り状に圧延されたテーパ状の先端部（板厚；１７ｍｍ）を噛み込んでから１．２秒後に拡幅を開始した（圧下率；４１.２％）。圧延速度０．５ｍ／ｓで２秒間、ロールギャップを一定速度（拡幅速度１ｍｍ／ｓ）で拡幅することでスタンドＦ２におけるテーパ状の先端部を圧延した。スタンドＦ２の出側板厚が１２ｍｍとなったところで拡幅を停止し（拡幅量；２ｍｍ）、以後、このロールギャップで圧延を行うことでスタンドＦ２における定常部を圧延した（スタンドＦ２入側板厚；２０ｍｍ→スタンドＦ２出側板厚；１２ｍｍ、圧下率；４０．０％）。
【００６７】
スタンドＦ３の拡幅前のロールギャップは５．３ｍｍに設定されている。スタンドＦ３のワークロールＷが、スタンドＦ２で先細り状に圧延されたテーパ状の先端部（板厚；１０ｍｍ）を噛み込んでから１．２秒後に拡幅を開始した（圧下率；４７．０％）。圧延速度０．９５ｍ／ｓで０．７秒間、ロールギャップを一定速度（拡幅速度１ｍｍ／ｓ）で拡幅することでスタンドＦ３におけるテーパ状の先端部を圧延した。スタンドＦ３の出側板厚が６ｍｍとなったところで拡幅を停止し（拡幅量；０．７ｍｍ）、以後、このロールギャップで圧延を行うことでスタンドＦ３における定常部を圧延した（スタンドＦ３入側板厚；１２ｍｍ→スタンドＦ３出側板厚；６ｍｍ、圧下率；５０．０％）。
【００６８】
スタンドＦ４では熱間仕上圧延材１５のテーパ状の先端部１５ａを形成するための拡幅を行わないで圧延を行った。すなわち、スタンドＦ３で先細り状に圧延されたテーパ状の先端部１’（板厚；３ｍｍ）をスタンドＦ４のワークロールＷで噛み込み、そのままのロールギャップで板厚３ｍｍの熱間仕上圧延材１５を圧延した（スタンドＦ４入側板厚；６ｍｍ→スタンドＦ４出側板厚；３ｍｍ、圧下率；５０．０％）。
【００６９】
このようにして、熱間仕上圧延材１５を圧延したところ、圧延材の先端部をテーパ状としていたために、スタンドＦ２からスタンドＦ４いずれのスタンドにおいても噛み込み不良は発生しなかった。
【００７０】
＜段マーク発生防止＞
次に、図１、図２および同図６を適宜参照しつつ、前記の熱間仕上圧延の具体例のうち、段マーク発生防止についての説明をする。ここでも説明の便宜上、スタンドＦ３およびスタンドＦ４しか示されていないが、スタンドＦ１およびスタンドＦ２においてもその動作が同様であることは前記したとおりである。
段マーク発生防止に関する圧延材の材料としては、合金番号ＪＩＳ ５０５２のアルミニウム合金を用いた。スタンドＦ１による圧延前の熱間粗圧延材２の板厚は３５ｍｍ（入側板厚）であり、拡幅前のロールギャップは１７ｍｍとなるよう設定してある（圧下率；５１．４％）。スタンドＦ１のワークロールＷが熱間粗圧延材２を噛み込んだ後、１．２秒経過してから拡幅を開始した。圧延速度０．７ｍ／ｓで８秒間、ロールギャップを一定速度（拡幅速度１ｍｍ／ｓ）で拡幅することでスタンドＦ１におけるテーパ状の先端部を圧延した。スタンドＦ１の出側板厚が２５ｍｍとなったところで拡幅を停止し（拡幅量；８ｍｍ）、以後、このロールギャップで圧延を行うことでスタンドＦ１における定常部を圧延した（スタンドＦ１入側板厚；３５ｍｍ→Ｆ１出側板厚；２５ｍｍ、圧下率；２８．６％）。
【００７１】
スタンドＦ２の圧延開始当初のロールギャップは１１ｍｍに設定されている。スタンドＦ１で先細り状に圧延されたテーパ状の先端部（板厚；１７ｍｍ）をスタンドＦ２のワークロールＷが噛み込んだ後、１．２秒経過してから拡幅を開始した（圧下率；３５.３％）。圧延速度１．０５ｍ／ｓで８秒間、ロールギャップを一定速度（拡幅速度１ｍｍ／ｓ）で拡幅することでスタンドＦ２におけるテーパ状の先端部を圧延した。スタンドＦ２の出側板厚が１９ｍｍとなったところで拡幅を停止し（拡幅量；８ｍｍ）、以後、このロールギャップで圧延を行うことでスタンドＦ２における定常部を圧延した（スタンドＦ２入側板厚；２５ｍｍ→スタンドＦ２出側板厚；１９ｍｍ、圧下率；２４．０％）。
【００７２】
スタンドＦ３の圧延開始当初のロールギャップは８ｍｍに設定されている。スタンドＦ２で先細り状に圧延されたテーパ状の先端部１（板厚；１１ｍｍ）をスタンドＦ３のワークロールＷが噛み込んだ後、１．２秒経過してから拡幅を開始した（圧下率；２７.３％）。圧延速度１．４６ｍ／ｓで８秒間、ロールギャップを一定速度（拡幅速度１ｍｍ／ｓ）で拡幅することでスタンドＦ２におけるテーパ状の先端部を圧延した。スタンドＦ３の出側板厚が１６ｍｍとなったところで拡幅を停止し（拡幅量；８ｍｍ）、以後、このロールギャップで圧延を行うことでスタンドＦ３における定常部を圧延した（スタンドＦ３入側板厚；１９ｍｍ→スタンドＦ３出側板厚；１６ｍｍ、圧下率；２４．０％）。
【００７３】
スタンドＦ４の圧延開始当初のロールギャップは７ｍｍに設定されている。スタンドＦ３で先細り状に圧延されたテーパ状の先端部（板厚；８ｍｍ）をスタンドＦ４のワークロールＷが噛み込んだ後、１．２秒経過してから拡幅を開始した（圧下率；１２.５％）。圧延速度１．６６７ｍ／ｓで８秒間、ロールギャップを一定速度（拡幅速度１ｍｍ／ｓ）で拡幅することでスタンドＦ２におけるテーパ状の先端部を圧延した。スタンドＦ４の出側板厚が１５ｍｍとなったところで拡幅を停止し（拡幅量；８ｍｍ）、以後、このロールギャップで圧延を行うことでスタンドＦ４における定常部を圧延した（スタンドＦ４入側板厚；１６ｍｍ→スタンドＦ４出側板厚；１５ｍｍ、圧下率；６．３％）。
【００７４】
このようにして、熱間仕上圧延材１５の定常部１５ａの板厚Ｔ15が１５ｍｍ、テーパ状の先端部の板厚ｔ15が７ｍｍである本発明の必要条件を満足する熱間仕上圧延材１５を圧延してテンションリール４に巻き取り、ホットコイルを得た。このホットコイルの周面を目視観察したところ、段マークを見つけることはできなかった。また、段マークが発生しなかったことから、スリ疵も発生しなかった。
【００７５】
＜圧延速度の制御結果＞
また、図５は前記した＜噛み込み不良発生防止＞における圧延速度の制御結果として、スタンドＦ４の出側における熱間仕上圧延板の板厚偏差を表すグラフであって、（ａ）は、速度制御を実施していない場合のスタンドＦ３−スタンドＦ４間の張力を測定した結果を示すグラフであり、（ｂ）は、速度制御を実施していない場合の板厚偏差を示すグラフである。また、（ｃ）は、速度制御を実施した場合のスタンドＦ３−スタンドＦ４間の張力を測定した結果を示すグラフであり、（ｄ）は、速度制御を実施した場合の板厚偏差を示すグラフである。圧延速度の制御は、スタンドＦ４のロールギャップの拡幅と共に、マスフロー計算（圧延板の板厚と板幅と圧延速度とを乗算する）に基づいて、スタンドＦ１からスタンドＦ３の圧延速度を増加させている。なお、図５（ａ）および（ｃ）のスタンドＦ３−スタンドＦ４間の張力は、テンションリール電流計を用いて測定した。
【００７６】
その結果、図５（ａ）〜（ｄ）に示すように、圧延速度の制御を実施した場合（図５（ｃ）および（ｄ）参照）は、圧延速度の制御を実施しなかった場合（図５（ａ）および（ｂ）参照）に比べて、スタンドＦ３−スタンドＦ４間における張力や、板厚偏差が良くなるまでの時間が著しく短くなった。すなわち、従来は板厚ハンチングが収まるまで２０〜３０秒を要していたものが、本発明の熱間仕上圧延方法を適用すると、板厚ハンチングが収まるまでの時間が１０〜１５秒程度で済むようになり、板厚ハンチングを効果的に抑制することが分かった。これは、廃棄しなければならない部分を減らすことができることを意味する。
【００７７】
なお、最終スタンドにおける圧延で熱間仕上圧延材の先端部をテーパ状としたことで段マークの発生を防止できたことは前記した通りである。したがって、熱間仕上圧延材の先端部をテーパ状とすると同時に、圧延速度の制御を適切に行うことで、従来と比較して更に歩留まりを向上させることができる。
【００７８】
なお、本発明の内容は発明を実施するための最良の形態で説明した内容に限定されることはなく、本発明の趣旨を逸脱しない範囲で種々変更改変して用いることができる。
例えば、前記の一実施形態においては拡幅する熱間仕上圧延機を構成する全てのスタンドにおいて圧延材の先端部をテーパ状に圧延することを前提に説明したが、拡幅するスタンドを任意に設定することも可能である。したがって、最後のスタンドにおいてのみ、或いは、途中のスタンドにおいてのみ、また或いは、最初のスタンドにおいてのみロールギャップを拡幅して熱間仕上圧延を行うことも可能であり、最初のスタンドと最後のスタンドにおいてロールギャップを拡幅して熱間仕上圧延を行うことも可能である。
【図面の簡単な説明】
【００７９】
【図１】（ａ）および（ｂ）は、本発明の一実施形態に係る熱間仕上圧延方法におけるワークロールの動作を説明するための説明図である。
【図２】（ａ）および（ｂ）は、図１の続きを説明する説明図である。
【図３】熱間仕上圧延材の先端部の縦断面図である。
【図４】一実施形態における圧延速度の制御における計算フローを示す図である。
【図５】圧延速度の制御結果として、スタンドＦ４の出側における熱間仕上圧延板の板厚偏差を表すグラフであって、（ａ）は、速度制御を実施していない場合のスタンドＦ３−スタンドＦ４間の張力を測定した結果を示すグラフであり、（ｂ）は、速度制御を実施していない場合の板厚偏差を示すグラフであり、（ｃ）は、速度制御を実施した場合のスタンドＦ３−スタンドＦ４間の張力を測定した結果を示すグラフであり、（ｄ）は、速度制御を実施した場合の板厚偏差を示すグラフである。
【図６】熱間圧延の概略説明図である。
【図７】従来発生していた不具合を示す図であって、（ａ）は噛み込み不良が発生している様子を説明する図であり、（ｂ）は、段マークが発生している様子を説明する図である。
【図８】従来技術によって面取りが施された先端部を有する圧延板を示す斜視図である。
【符号の説明】
【００８０】
１，１’  圧延板
１ａ，１ａ'  先端部（圧延板）
１ｂ，１ｂ'  定常部（圧延板）
１５    熱間仕上圧延材
１５ａ  先端部（熱間仕上圧延材）
１５ｂ  定常部（熱間仕上圧延材）
Ｆ１，Ｆ２，Ｆ３，Ｆ４  スタンド
Ｗ      ワークロール
【図１】
2005319495.tif 000007
【図２】
2005319495.tif 000008
【図３】
2005319495.tif 000009
【図４】
2005319495.tif 000010
【図５】
2005319495.tif 000011
【図６】
2005319495.tif 000012
【図７】
2005319495.tif 000013
【図８】
2005319495.tif 000014